(57)【要約】【課題】着色剤として染料を使用することで、高明度、高コントラストの表示を可能とすると共に、その耐熱性、耐光性に優れたカラーフィルタとその製造方法を提供すること。【解決手段】バインダー樹脂として、カルボン酸を含有する構造とアルコール性水酸基を含有する構造のうち、少なくともいずれか一方の構造（ｂ）を有するものを使用すると共に、イソシアネート基とブロックドイソシアネート基のうち、少なくともいずれか一方の置換基（ｃ）を、前記バインダー樹脂の一部として、又は添加物の一部として有する組成物であって、置換基（ｃ）のモル数Ｍｃと、構造（ｂ）のモル数Ｍｂとが、式１を充足する。  ０．５≦Ｍｃ／Ｍｂ≦２．０  ・・・（式１）【選択図】図１
2011081117.tif 000002
【特許請求の範囲】
【請求項１】
染料とバインダー樹脂とを含有するカラーフィルタ用着色組成物において、
バインダー樹脂が、カルボン酸を含有する構造とアルコール性水酸基を含有する構造のうち、少なくともいずれか一方の構造（ｂ）を有すると共に、
イソシアネート基とブロックドイソシアネート基のうち、少なくともいずれか一方の置換基（ｃ）を、前記バインダー樹脂の一部として、又は添加物の一部として有する、
ことを特徴とするカラーフィルタ用着色組成物。
【請求項２】
前記置換基（ｃ）のモル数Ｍｃと、構造（ｂ）のモル数Ｍｂとが、式１を充足することを特徴とする請求項１に記載のカラーフィルタ用着色組成物。
０．５≦Ｍｃ／Ｍｂ≦２．０  ・・・（式１）
【請求項３】
バインダー樹脂が、アクリル酸、メタクリル酸、アルコール性水酸基を含有するアクリル酸エステル、アルコール性水酸基を含有するメタリル酸エステルから選択されたモノマーを使用して重合された重合体であることを特徴とする請求項１又は２に記載のカラーフィルタ用着色組成物。
【請求項４】
前記モノマーが、２−ヒドロキシエチルアクリレート、２−ヒドロキシエチルメタクリレート、２−ヒドロキシプロピルアクリレート、２−ヒドロキシプロピルメタクリレート、グリセロールアクリレート、グリセロールメタアクリレートから選択されたモノマーであることを特徴とする請求項３に記載のカラーフィルタ用着色組成物。
【請求項５】
染料とバインダー樹脂に加えて、重合性化合物と光重合開始剤とを含有することを特徴とする請求項１〜４のいずれかに記載のカラーフィルタ用着色組成物。
【請求項６】
請求項１〜５のいずれかに記載の着色組成物から成る着色画素を持つことを特徴とするカラーフィルタ。
【請求項７】
請求項１〜５のいずれかに記載の着色組成物から成る着色画素を形成することを特徴とするカラーフィルタの製造方法。
【請求項８】
請求項６に記載のカラーフィルタを具備することを特徴とする液晶表示装置。
【請求項９】
請求項６に記載のカラーフィルタを具備することを特徴とするエレクトロルミネッセンス表示装置。
【発明の詳細な説明】
【技術分野】
【０００１】
本発明は、カラーの表示装置に利用されるカラーフィルタの技術に関するものである。このカラーフィルタは、例えば、液晶表示装置やエレクトロルミネッセンス表示装置に利用される。
【背景技術】
【０００２】
液晶表示装置は、近年、薄型であることゆえの省スペース性や軽量性、また省電力性などが評価されている。中でもテレビ受像機などディスプレイ用途への普及が急速に進んでおり、輝度、コントラストや全方位の視認性などの表示性能をより高めることが望まれると共に、それに用いるカラーフィルタの更なる高明度化、高コントラスト化などが望まれている。
【０００３】
カラーフィルタの作製方法としては、印刷法、電着法、顔料分散法などが知られているが、このうち顔料分散法は、まず顔料をバインダー樹脂に混合して着色組成物を作成し、この着色組成物に重合性化合物と光重合開始剤とを添加して着色感光性組成物とした後、透明基板上に塗布し、この塗布被膜を露光現像して、カラーフィルタを作製する方法である。顔料分散法は顔料を使用しているため耐熱性、耐光性に優れており、液晶表示装置用カラーフィルタとして好適であり、広く利用されてきた。
【０００４】
しかし、顔料分散法を用いて作製したカラーフィルタは顔料微粒子の影響により、液晶表示装置内で光を拡散させ、表示コントラストの低下を招くことが知られており、その対策として顔料粒子の微粒化が検討なされているが、顔料を用いている限り、この光拡散は完全にはなくならない。
【０００５】
この問題を解決するためには、着色組成物に溶解することで発色する染料を用いることが考えられる。従来から染料を用いたカラーフィルタの検討がなされているおり、特開平６−７５２７５号公報等により提案されているが、染料を含有する着色組成物には新たな問題点を含んでいる。すなわち、染料はフォトリソ法で一般的に用いられるラジカル重合において、発生したラジカル重合末端を失活させる、いわゆる「ラジカルイーター」として働くため、露光感度を低下させ、塗膜を十分に硬化できない。また、これに伴ない、得られたカラーフィルタの耐熱性や耐光性が低い。
【０００６】
これらの課題に対して含染料着色組成物に、不飽和二重結合を含む単位構造を持つバインダー樹脂を使用することで露光感度や耐熱性を向上させる検討がなされているが、この方法によっても液晶表示装置の製造工程でかけられる熱プロセスで十分に耐え得るだけの耐熱性は確保されていない。
【先行技術文献】
【特許文献】
【０００７】
【特許文献１】特許第４０９０２９２号公報
【発明の概要】
【発明が解決しようとする課題】
【０００８】
本発明は、上記事情に鑑みてなされたもので、着色剤として染料を使用することで、高明度、高コントラストの表示を可能とすると共に、その耐熱性、耐光性に優れたカラーフィルタとその製造方法を提供することを目的とするものである。
【０００９】
また、本発明は、このカラーフィルタに関連して、このカラーフィルタの製造に適した着色組成物を提供する。そして、本発明は、これに加えて、このカラーフィルタを具備する液晶表示装置やエレクトロルミネッセンス表示装置をも提供するものである。
【課題を解決するための手段】
【００１０】
すなわち、本発明者らは、上述の課題を解決するために検討した結果、イソシアネート基又はブロック剤で保護されたイソシアネート基（ブロックドイソシアネート基）をバインダー樹脂と反応させることにより、上記課題が解決されることを見出した。
【００１１】
イソシアネート基とブロックドイソシアネート基とは、前記バインダー樹脂の一部の置換基として存在するものであってもよい。また、イソシアネート基又はブロックドイソシアネート基を有する化合物を、前記バインダー樹脂とは別の化合物として、着色組成物や着色感光性組成物に添加してもよい。
【００１２】
これらイソシアネート基やブロックドイソシアネート基は、カルボン酸を含有する構造やアルコール性水酸基を含有する構造と反応する。このため、前記バインダー樹脂は、これらの構造、すなわち、カルボン酸を含有する構造とアルコール性水酸基を含有する構造のうち、いずれか一方を有している必要がある。
【００１３】
本発明はこのような技術的知見に基づいてなされたもので、請求項１〜４はこの知見に基づく着色組成物に関するものである。また、請求項５〜９は、それぞれ、感光性を有する着色組成物、カラーフィルタ、カラーフィルタの製造方法、液晶表示装置、エレクトロルミネッセンス表示装置に関するものである。
【００１４】
すなわち、まず請求項１に係る発明は、染料とバインダー樹脂とを含有するカラーフィルタ用着色組成物において、
バインダー樹脂が、カルボン酸を含有する構造とアルコール性水酸基を含有する構造のうち、少なくともいずれか一方の構造（ｂ）を有すると共に、
イソシアネート基とブロックドイソシアネート基のうち、少なくともいずれか一方の置換基（ｃ）を、前記バインダー樹脂の一部として、又は添加物の一部として有する、
ことを特徴とするカラーフィルタ用着色組成物である。
【００１５】
次に、請求項２に係る発明は、前記置換基（ｃ）のモル数Ｍｃと、構造（ｂ）のモル数Ｍｂとが、式１を充足することを特徴とする請求項１に記載のカラーフィルタ用着色組成物である。
【００１６】
０．５≦Ｍｃ／Ｍｂ≦２．０  ・・・（式１）
なお、後述する実施例から分かるように、Ｍｃ／Ｍｂが０．５より小さいときには、得られるカラーフィルタの耐熱性や耐光性が十分とはいえない。また、後述する実施例から分かるように、Ｍｃ／Ｍｂは１．２４程度で優れた耐熱性と耐光性を示す。２．０以上では膜形成が困難になり、また、基板からの剥がれが発生する恐れがある。
【００１７】
なお、バインダー樹脂がカルボン酸を含有する構造（ｂ１）とアルコール性水酸基を含有する構造（ｂ２）の双方を有する場合、構造（ｂ）のモル数Ｍｂは、構造（ｂ１）のモル数Ｍｂ１と構造（ｂ２）のモル数Ｍｂ２との合計である。このため、前記式１は式２で表わすことができる。
【００１８】
０．５≦Ｍｃ／（Ｍｂ１＋Ｍｂ２）≦２．０  ・・・（式２）
また、添加物がその一部として前記置換基（ｃ）を有する場合、この前記置換基（ｃ）の
モル数をＭｃ１とすると、前記式１は式３で表わすことができる。
【００１９】
０．５≦Ｍｃ１／Ｍｂ≦２．０  ・・・（式３）
また、添加物がその一部として前記置換基（ｃ）を有し、バインダー樹脂がカルボン酸を含有する構造（ｂ１）とアルコール性水酸基を含有する構造（ｂ２）の双方を有する場合、前記式１は式４で表わすことができる。
【００２０】
０．５≦Ｍｃ１／（Ｍｂ１＋Ｍｂ２）≦２．０  ・・・（式４）
また、バインダー樹脂が前記置換基（ｃ）を有する場合、この前記置換基（ｃ）のモル数をＭｃ２とすると、前記式１は式５で表わすことができる。
【００２１】
０．５≦Ｍｃ２／Ｍｂ≦２．０  ・・・（式５）
また、バインダー樹脂が前記置換基（ｃ）を有し、かつ、このバインダー樹脂がカルボン酸を含有する構造（ｂ１）とアルコール性水酸基を含有する構造（ｂ２）の双方を有する場合、前記式１は式６で表わすことができる。
【００２２】
０．５≦Ｍｃ２／（Ｍｂ１＋Ｍｂ２）≦２．０  ・・・（式６）
そして、バインダー樹脂が前記置換基（ｃ）を有すると共に、添加物もその一部として前記置換基（ｃ）を有する場合、前記式１は式７で表わすことができる。
【００２３】
０．５≦（Ｍｃ１＋Ｍｃ２）／Ｍｂ≦２．０  ・・・（式７）
また、バインダー樹脂が前記置換基（ｃ）を有すると共に、添加物もその一部として前記置換基（ｃ）を有し、かつ、バインダー樹脂がカルボン酸を含有する構造（ｂ１）とアルコール性水酸基を含有する構造（ｂ２）の双方を有する場合、前記式１は式８で表わすことができる。
【００２４】
０．５≦（Ｍｃ１＋Ｍｃ２）／（Ｍｂ１＋Ｍｂ２）≦２．０  ・・・（式８）
次に、請求項３〜４は、バインダー樹脂を特定したものである。すなわち、請求項３に係る発明は、バインダー樹脂が、アクリル酸、メタクリル酸、アルコール性水酸基を含有するアクリル酸エステル、アルコール性水酸基を含有するメタリル酸エステルから選択されたモノマーを使用して重合された重合体であることを特徴とする請求項１又は２に記載のカラーフィルタ用着色組成物であり、請求項４に係る発明は、前記モノマーが、２−ヒドロキシエチルアクリレート、２−ヒドロキシエチルメタクリレート、２−ヒドロキシプロピルアクリレート、２−ヒドロキシプロピルメタクリレート、グリセロールアクリレート、グリセロールメタアクリレートから選択されたモノマーであることを特徴とする請求項３に記載のカラーフィルタ用着色組成物である。
【００２５】
また、請求項５に係る発明は感光性を有する組成物に係るもので、染料とバインダー樹脂に加えて、重合性化合物と光重合開始剤とを含有することを特徴とする請求項１〜４のいずれかに記載のカラーフィルタ用着色組成物である。
【００２６】
次に、請求項６〜７に係る発明はカラーフィルタとその製造方法に係るもので、請求項６に係る発明は、請求項１〜５のいずれかに記載の着色組成物から成る着色画素を持つことを特徴とするカラーフィルタであり、請求項７に係る発明は、請求項１〜５のいずれかに記載の着色組成物から成る着色画素を形成することを特徴とするカラーフィルタの製造方法である。
【００２７】
また、請求項８〜９に係る発明はディスプレイに係る発明である。すなわち、請求項８に係る発明は、請求項６に記載のカラーフィルタを具備することを特徴とする液晶表示装置であり、他方、請求項９に係る発明は、請求項６に記載のカラーフィルタを具備するこ
とを特徴とするエレクトロルミネッセンス表示装置である。
【発明の効果】
【００２８】
本発明によると、色剤として染料を使用してその特性（高明度、高コントラストの表示が可能であること）を生かしながら、しかも、耐熱性、耐光性に優れたカラーフィルタを得ることができる。また、このカラーフィルタの製造に適した着色組成物と着色感光性組成物と、このカラーフィルタを使用した液晶表示装置やエレクトロルミネッセンス表示装置を得ることもできる。
【図面の簡単な説明】
【００２９】
【図１】カラーフィルタの断面説明図
【図２】液晶表示装置の一例を示す断面図
【図３】エレクトロルミネッセンス表示装置の一例を示す断面図
【発明を実施するための形態】
【００３０】
本発明に係る着色組成物はカラーフィルタの製造に利用されるもので、染料とバインダー樹脂とを必須成分とする。
【００３１】
染料はカラーフィルタの着色画素を着色する着色材料の役割を有している。
【００３２】
バインダー樹脂は、染料によって染色されてこの染料を固定保持する役割を有している。また、着色組成物が顔料を含有する場合には、この顔料を分散させる役割を併せ持っている。このバインダー樹脂は、透明樹脂、その前駆体またはそれらの混合物により構成することができる。透明樹脂は、可視光領域の４００〜７００ｎｍの全波長領域において透過率が好ましくは８０％以上、より好ましくは９５％以上の樹脂である。バインダー樹脂は、着色組成物中の着色材料１００重量部に対して、３０〜７００重量部、好ましくは６０〜４５０重量部の量で用いることができる。また、透明樹脂とその前駆体との混合物を用いる場合には、透明樹脂は、着色組成物中の着色材料１００重量部に対して、２０〜４００重量部、好ましくは５０〜２５０重量部の量で用いることができる。また、透明樹脂の前駆体は、着色組成物中の着色材料１００重量部に対して、１０〜３００重量部、好ましくは１０〜２００重量部の量で用いることができる。
【００３３】
本発明の課題解決原理は、このバインダー樹脂と、イソシアネート基又はブロックドイソシアネート基と反応させて、カラーフィルタの耐熱性と耐光性を高めることである。このため、バインダー樹脂はこれらイソシアネート基等と反応する化学構造を有している必要がある。すなわち、バインダー樹脂は、カルボン酸を含有する構造（ｂ１）とアルコール性水酸基を含有する構造（ｂ２）のうち、いずれか一方の構造（ｂ）を有している必要がある。
【００３４】
また、本発明に係る着色組成物は、イソシアネート基とブロックドイソシアネート基のうち少なくともいずれか一方の置換基（ｃ）を有する化合物を含有している必要がある。この置換基（ｃ）は、バインダー樹脂の一部として着色組成物に含有されていてもよいし、バインダー樹脂とは別に着色組成物に添加される添加物の一部として含有されていてもよい。
【００３５】
例えば、バインダー樹脂として置換基（ｃ）を持たない樹脂を使用し、置換基（ｃ）を有する化合物を添加物として含有せしめることができる。
【００３６】
また、バインダー樹脂として置換基（ｃ）を有する樹脂を使用することも可能である。
【００３７】
また、バインダー樹脂として置換基（ｃ）を有する樹脂を使用すると共に、置換基（ｃ）を有する添加物を含有せしめることもできる。
【００３８】
いずれの場合であっても、十分な耐熱性と耐光性を得るため、構造（ｂ）と置換基（ｃ）とを、次式１を充足する割合で含有することが望ましい。
【００３９】
０．５≦Ｍｃ／Ｍｂ≦２．０  ・・・（式１）
ここで、Ｍｃは置換基（ｃ）のモル数を意味し、Ｍｂは構造（ｂ）のモル数を意味している。
【００４０】
より望ましくは式１−１を充足する。また、さらにより望ましくは式１−２を充足する。
【００４１】
０．８≦Ｍｃ／Ｍｂ≦１．５・・・（式１−１）
１．０≦Ｍｃ／Ｍｂ≦１．２・・・（式１−２）
なお、バインダー樹脂がカルボン酸を含有する構造（ｂ１）とアルコール性水酸基を含有する構造（ｂ２）の双方を有する場合、構造（ｂ）のモル数Ｍｂは、構造（ｂ１）のモル数Ｍｂ１と構造（ｂ２）のモル数Ｍｂ２との合計である。このため、前記式１は式２で表わすことができる。
【００４２】
０．５≦Ｍｃ／（Ｍｂ１＋Ｍｂ２）≦２．０  ・・・（式２）
また、このとき、式１−１及び式１−２は、それぞれ、式２−１及び式２−２で表わすことができる。
【００４３】
０．８≦Ｍｃ／（Ｍｂ１＋Ｍｂ２）≦１．５・・・（式２−１）
１．０≦Ｍｃ／（Ｍｂ１＋Ｍｂ２）≦１．２・・・（式２−２）
なお、本発明に係る着色組成物は、染料、バインダー樹脂、置換基（ｃ）を有する添加物のほかに、その他の成分を含有するものであってもよい。
【００４４】
例えば、着色材料として、染料に加えて顔料を含有することもできる。また、この顔料をバインダー樹脂中に微分散させる分散補助剤を含有することもできる。
【００４５】
また、前記バインダー樹脂として、前記構造（ｂ）を有する樹脂に加えて、この構造（ｂ）を持たない樹脂を含有することもできる。
【００４６】
また、この着色組成物は、重合性化合物と光重合開始剤とを含有することもできる。この場合、この着色組成物は感光性を有し、この着色組成物の塗布被膜に紫外線を照射することにより、硬化させることができる。また、重合性化合物と光重合開始剤に加えて、光増感剤、連鎖移動剤、貯蔵安定剤、透明基板との密着性を高める密着向上剤などを含有することもできる。
【００４７】
なお、これらの成分は任意の順序で混合することができる。例えば、後述する実施例１は、構造（ｂ）を持たない樹脂に顔料を混合して混合物とし、この後、染料、構造（ｂ）を有する樹脂、置換基（ｃ）を有する添加物、重合性化合物、光重合開始剤及び光増感剤を同時に添加混合して着色組成物を製造した例である。
【００４８】
また、実施例１は、構造（ｂ）を持たない樹脂に顔料を混合して混合物とし、この後、染料、構造（ｂ）を有し、かつ、置換基（ｃ）を有する樹脂、重合性化合物、光重合開始剤及び光増感剤を同時に添加混合して着色組成物を製造した例である。
【００４９】
また、実施例６は、構造（ｂ）を持たない樹脂に顔料を混合して混合物とし、この後、染料、構造（ｂ）を有し、かつ、置換基（ｃ）を有する樹脂、置換基（ｃ）を有する添加物、重合性化合物、光重合開始剤及び光増感剤を同時に添加混合して着色組成物を製造した例である。
【００５０】
次に、本発明に係る着色組成物の各成分について、染料、顔料、構造（ｂ）を有し置換基（ｃ）を持たないバインダー樹脂、構造（ｂ）を有し且つ置換基（ｃ）を有するバインダー樹脂、構造（ｂ）を持たないバインダー樹脂、置換基（ｃ）を有する添加物、重合性化合物、光重合開始剤、光増感剤、連鎖移動剤、貯蔵安定剤、密着向上剤、溶剤の順に説明する。そして、この説明に続き、カラーフィルタとその製造方法、ディスプレイについて説明する。
【００５１】
［染料］
本発明に係る染料としては、有機溶剤に可溶な染料が使用できる。
【００５２】
この染料は、例えば、特開昭６４−９０４０３号公報、特開昭６４−９１１０２号公報、特開平１−９４３０１号公報、特開平６−１１６１４号公報、特許２５９２２０７号公報、米国特許第４，８０８，５０１号明細書、米国特許第５，６６７，９２０号明細書、米国特許第５，０５９，５００号明細書、特開平５−３３３２０７号公報、特開平６−３５１８３号公報、特開平６−５１１１５号公報、特開平６−１９４８２８号公報等に記載の色素が挙げられる。
【００５３】
これらの染料としては、油溶性染料、酸性染料、塩基性染料、直接染料、硫化染料、バット染料、反応性染料、アゾ系染料、分散染料等が挙げられる。例えば、ベンゾキノン系染料、ナフトキノン系染料、アントラキノン系染料、シアニン系染料、スクアリリウム系染料、クロコニウム系染料、メロシアニン系染料、スチルベン系染料、ジアリールメタン系染料、トリアリールメタン系染料、フルオラン系染料、スピロピラン系染料、フタロシアニン系染料、インジゴ系染料、フルギド系染料、ニッケル錯体系染料、及びアズレン系染料が挙げられる。具体的には、カラーインデックス番号で以下のものが挙げられる。
【００５４】
すなわち、まず、黄色の油溶性染料としては、Ｃ．Ｉ．Ｓｏｌｖｅｎｔ  Ｙｅｌｌｏｗ２、３、７、１２、１３、１４、１６、１８、１９、２１、２５、２５：１、２７、２８、２９、３０、３３、３４、３６、４２、４３、４４、４７、５６、６２、７２、７３、７７、７９、８１、８２、８３、８３：１、８８、８９、９０、９３、９４、９６、９８、１０４、１０７、１１４、１１６、１１７、１２４、１３０、１３１、１３３、１３５、１４１、１４３、１４５、１４６、１５７、１６０：１、１６１、１６２、１６３、１６７、１６９、１７２、１７４、１７５、１７６、１７９、１８０、１８１、１８２、１８３、１８４、１８５、１８６、１８７、１８９、１９０、１９１が例示できる。
【００５５】
また、オレンジ色の油溶性染料としては、Ｃ．Ｉ．Ｓｏｌｖｅｎｔ  Ｏｒａｎｇｅ１、２、３、４、５、７、１１、１４、２０、２３、２５、３１、４０：１、４１、４５、５４、５６、５８、６０、６２、６３、７０、７５、７７、８０、８１、８６、９９、１０２、１０３、１０５、１０６、１０７、１０８、１０９、１１０、１１１、１１２、１１３が例示できる。
【００５６】
また、赤色の油溶性染料としては、Ｃ．Ｉ．Ｓｏｌｖｅｎｔ  Ｒｅｄ１、２、３、４、８、１６、１７、１８、１９、２３、２４、２５、２６、２７、３０、３３、３５、４１、４３、４５、４８、４９、５２、６８、６９、７２、７３、８３：１、８４：１、８９、９０、９０：１、９１、９２、１０６、１０９、１１０、１１８、１１９、１２２、１２４、１２５、１２７、１３０、１３２、１３５、１４１、１４３、１４５、１４６、１４９、１５０、１５１、１５５、１６０、１６１、１６４、１６４：１、１６５、１６６、１６８、１６９、１７２、１７５、１７９、１８０、１８１、１８２、１９５、１９６、１９７、１９８、２０７、２０８、２１０、２１２、２１４、２１５、２１８、２２２、２２３、２２５、２２７、２２９、２３０、２３３、２３４、２３５、２３６、２３８、２３９、２４０、２４１、２４２、２４３、２４４、２４５、２４７、２４８が例示できる。
【００５７】
また、紫色の油溶性染料としては、Ｃ．Ｉ．Ｓｏｌｖｅｎｔ  Ｖｉｏｌｅｔ２、８、９、１１、１３、１４、２１、２１：１、２６、３１、３６、３７、３８、４５、４６、４７、４８、４９、５０、５１、５５、５６、５７、５８、５９、６０、６１、Ｃ．Ｉ．ＳｏｌｖｅｎｔＢｌｕｅ２、３、４、５、７、１８、２５、２６、３５、３６、３７、３８、４３、４４、４５、４８、５１、５８、５９、５９：１、６３、６４、６７、６８、６９、７０、７８、７９、８３、９４、９７、９８、１００、１０１、１０２、１０４、１０５、１１１、１１２、１２２、１２４、１２８、１２９、１３２、１３６、１３７、１３８、１３９、１４３が例示できる。
【００５８】
また、緑色の油溶性染料としては、Ｃ．Ｉ．Ｓｏｌｖｅｎｔ  Ｇｒｅｅｎ１、３、４、５、７、２８、２９、３２、３３、３４、３５が例示できる。
【００５９】
また、茶色の油溶性染料としては、Ｃ．Ｉ．Ｓｏｌｖｅｎｔ  Ｂｒｏｗｎ１、３、４、５、１２、２０、２２、２８、３８、４１、４２、４３、４４、５２、５３、５９、６０、６１、６２、６３が例示できる。
【００６０】
また、黒色の油溶性染料としては、Ｃ．Ｉ．Ｓｏｌｖｅｎｔ  Ｂｌａｃｋ３、５、５：２、７、１３、２２、２２：１、２６、２７、２８、２９、３４、３５、４３、４５、４６、４８、４９、５０が例示できる。
【００６１】
また、赤色の酸性染料としては、Ｃ．Ｉ．Ａｃｉｄ  Ｒｅｄ６、１１、２６、６０、８８、１１１、１８６、２１５が例示できる。
【００６２】
また、緑色の酸性染料としては、Ｃ．Ｉ．Ａｃｉｄ  Ｇｒｅｅｎ２５、２７が例示できる。
【００６３】
また、黒色の酸性染料としては、Ｃ．Ｉ．Ａｃｉｄ  Ｂｌｕｅ２２、２５、４０、７８、９２、１１３、１２９、１６７、２３０が例示できる。
【００６４】
また、黄色の酸性染料としては、Ｃ．Ｉ．Ａｃｉｄ  Ｙｅｌｌｏｗ１７、２３、２５、３６、３８、４２、４４、７２、７８が例示できる。
【００６５】
また、赤色の塩基性染料としては、Ｃ．Ｉ．Ｂａｓｉｃ  Ｒｅｄ１、２、１３、１４、２２、２７、２９、３９が例示できる。
【００６６】
また、緑色の塩基性染料としては、Ｃ．Ｉ．Ｂａｓｉｃ  Ｇｒｅｅｎ３、４が例示できる。
【００６７】
また、青色の塩基性染料としては、Ｃ．Ｉ．Ｂａｓｉｃ  Ｂｌｕｅ３、７、９、１７、４１、６６が例示できる。
【００６８】
また、紫色の塩基性染料としては、Ｃ．Ｉ．Ｂａｓｉｃ  Ｖｉｏｌｅｔ１、３、１８、３９、６６が例示できる。
【００６９】
また、黄色の塩基性染料としては、Ｃ．Ｉ．Ｂａｓｉｃ  Ｙｅｌｌｏｗ１１、２３、２５、２８、４１が例示できる。
【００７０】
また、赤色の直接染料としては、Ｃ．Ｉ．Ｄｉｒｅｃｔ  Ｒｅｄ４、２３、３１、７５、７６、７９、８０、８１、８３、８４、１４９、２２４が例示できる。
【００７１】
また、緑色の直接染料としては、Ｃ．Ｉ．Ｄｉｒｅｃｔ  Ｇｒｅｅｎ２６、２８、が例示できる。
【００７２】
また、青色の直接染料としては、Ｃ．Ｉ．Ｄｉｒｅｃｔ  Ｂｌｕｅ７１、７８、９８、１０６、１０８、１９２、２０１が例示できる。
【００７３】
また、紫色の直接染料としては、Ｃ．Ｉ．Ｄｉｒｅｃｔ  Ｖｉｏｌｅｔ５１が例示できる。
【００７４】
また、黄色の直接染料としては、Ｃ．Ｉ．ＤｉｒｅｃｔＹｅｌｌｏｗ２６、２７、２８、３３、４４、５０、８６、１４２が例示できる。
【００７５】
また、オレンジ色の直接染料としては、Ｃ．Ｉ．Ｄｉｒｅｃｔ  Ｏｒａｎｇｅ２６、２９、３４、３７、７２が例示できる。
【００７６】
また、赤色の硫化染料としては、Ｃ．Ｉ．Ｓｕｌｐｈｕｒ  Ｒｅｄ５、６、７が例示できる。
【００７７】
また、緑色の硫化染料としては、Ｃ．Ｉ．Ｓｕｌｐｈｕｒ  Ｇｒｅｅｎ２、３、６が例示できる。
【００７８】
また、青色の硫化染料としては、Ｃ．Ｉ．Ｓｕｌｐｈｕｒ  Ｂｌｕｅ２、３、７、９、１３、１５が例示できる。
【００７９】
また、紫色の硫化染料としては、Ｃ．Ｉ．Ｓｕｌｐｈｕｒ  Ｖｉｏｌｅｔ２、３、４が例示できる。
【００８０】
また、黄色の硫化染料としては、Ｃ．Ｉ．Ｓｕｌｐｈｕｒ  Ｙｅｌｌｏｗ４が例示できる。
【００８１】
また、赤色のバット染料としては、Ｃ．Ｉ．Ｖａｔ  Ｒｅｄ１３、２１、２３、２８、２９、４８が例示できる。
【００８２】
また、緑色のバット染料としては、Ｃ．Ｉ．Ｖａｔ  Ｇｒｅｅｎ３、５、８が例示できる。
【００８３】
また、青色のバット染料としては、Ｃ．Ｉ．Ｖａｔ  Ｂｌｕｅ６、１４、２６、３０が例示できる。
【００８４】
また、紫色のバット染料としては、Ｃ．Ｉ．Ｖａｔ  Ｖｉｏｌｅｔ１、３、９、１３、１５、１６が例示できる。
【００８５】
また、黄色のバット染料としては、Ｃ．Ｉ．Ｖａｔ  Ｙｅｌｌｏｗ２、１２、２０、３
３が例示できる。
【００８６】
また、オレンジ色のバット染料としては、Ｃ．Ｉ．Ｖａｔ  Ｏｒａｎｇｅ２、５、１１、１５、１８、２０が例示できる。
【００８７】
また、アゾ系染料としては、Ｃ．Ｉ．Ａｚｏｉｃ  Ｃｏｕｐｌｉｎｇ  Ｃｏｍｐｏｎｅｎｔ２、３、４、５、７、８、９、１０、１１、１３、３２、３７、４１、４８が例示できる。
【００８８】
また、赤色の反応性染料としては、Ｃ．Ｉ．Ｒｅａｃｔｉｖｅ  Ｒｅｄ８、２２、４６、１２０が例示できる。
【００８９】
また、青色の反応性染料としては、Ｃ．Ｉ．Ｒｅａｃｔｉｖｅ  Ｂｌｕｅ１、２、７、１９が例示できる。
【００９０】
また、紫色の反応性染料としては、Ｃ．Ｉ．Ｒｅａｃｔｉｖｅ  Ｖｉｏｌｅｔ２、４が例示できる。
【００９１】
また、黄色の反応性染料としては、Ｃ．Ｉ．Ｒｅａｃｔｉｖｅ  Ｙｅｌｌｏｗ１、２、４、１４、１６が例示できる。
【００９２】
また、オレンジ色の反応性染料としては、Ｃ．Ｉ．Ｒｅａｃｔｉｖｅ  Ｏｒａｎｇｅ１、４、７、１３、１６、２０が例示できる。
【００９３】
また、赤色の分散染料としては、Ｃ．Ｉ．Ｄｉｓｐｅｒｓｅ  Ｒｅｄ４、１１、５４、５５、５８、６５、７３、１２７、１２９、１４１、１９６、２１０、２２９、３５４、３５６が例示できる。
【００９４】
また、青色の分散染料としては、Ｃ．Ｉ．Ｄｉｓｐｅｒｓｅ  Ｂｌｕｅ３、２４、７９、８２、８７、１０６、１２５、１６５、１８３が例示できる。
【００９５】
また、紫色の分散染料としては、Ｃ．Ｉ．Ｄｉｓｐｅｒｓｅ  Ｖｉｏｌｅｔ１、６、１２、２６、２７、２８が例示できる。
【００９６】
また、黄色の分散染料としては、Ｃ．Ｉ．Ｄｉｓｐｅｒｓｅ  Ｙｅｌｌｏｗ３、４、５、７、２３、３３、４２、６０、６４が例示できる。
【００９７】
また、オレンジ色の分散染料としては、Ｃ．Ｉ．Ｄｉｓｐｅｒｓｅ  Ｏｒａｎｇｅ１３、２９、３０が例示できる。
【００９８】
なお、これらの染料は、所望の分光スペクトルを発現させるために、単独で用いることも、２種類以上組み合わせて用いることもできる。
【００９９】
着色組成物中における染料の質量濃度は、好ましくは０．１％乃至２０％、より好ましくは０．５％乃至１８％、更に好ましくは０．５％乃至１５％である。染料の濃度が０．１％未満では、染料濃度が薄いため、カラーフィルタとして十分な色の着色画素を形成するためには、着色画素の膜厚を非常に厚くしなくてはならないため、画素形成が困難であり、生産性も悪化するため実用上難点がある。また、２０％を越えると、濃度が高すぎるため、染料が十分に溶解せず、結晶が析出する恐れがあり、さらに着色画素の形成のために着色組成物を基板上に塗布し、有機溶剤を乾燥する際にも、染料が析出する恐れがある。
【０１００】
［顔料］
前述のように、本発明に係る含染料着色組成物は上記染料の他に、顔料を含むことができる。着色組成物中における顔料の質量濃度は、好ましくは０．１％ないし５０％、より好ましくは０．５％〜４０％、更に好ましくは０．５％〜３０％である。０．１％未満では、顔料濃度が薄いため、カラーフィルタとして十分な色の着色画素を形成するためには、着色画素の膜厚を非常に厚くしなくてはならないため、画素形成が困難であり、生産性も悪化するため実用上難点があり、５０％を越えると、顔料を分散化するための樹脂の量が少なくなり、不安定になり、顔料の凝集による増粘やコントラスト低下の原因となる。なお、顔料の凝集を防いで微分散させるため、顔料分散剤を添加することもできる。顔料分散剤としては、例えば、顔料の誘導体が利用できる。
【０１０１】
該顔料は、特に限定しないが公知の有機顔料や無機顔料を特に制限無く使用することができる。
【０１０２】
有機顔料としては、次のようなものが例示できる。
【０１０３】
例えば、赤色の有機顔料として、Ｃ．Ｉ．Ｐｉｇｍｅｎｔ  Ｒｅｄ７、９、１４、４１、４８：１、４８：２、４８：３、４８：４、８１：１、８１：２、８１：３、９７、１２２、１２３、１４６、１４９、１６８、１７７、１７８、１７９、１８０、１８４、１８５、１８７、１９２、２００、２０２、２０８、２１０、２１５、２１６、２１７、２２０、２２３、２２４、２２６、２２７、２２８、２４０、２４２、２４６、２５４、２５５、２６４、２７２、２７９等が挙げられるが、特にＣ．Ｉ．Ｐｉｇｍｅｎｔ  Ｒｅｄ１７７、２４２、２５４が好適に用いられる。
【０１０４】
黄色の有機顔料としては、例えば、Ｃ．Ｉ．Ｐｉｇｍｅｎｔ  Ｙｅｌｌｏｗ１、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４４、１４６、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４等が挙げられるが、特にＣ．Ｉ．Ｐｉｇｍｅｎｔ  Ｙｅｌｌｏｗ１３８、１３９、１５０、１８５が好適に用いられる。
【０１０５】
橙色の有機顔料としては、例えば、Ｃ．Ｉ．Ｐｉｇｍｅｎｔ  Ｏｒａｎｇｅ３６、４３、５１、５５、５９、６１、７１、７３等が挙げられるが、Ｃ．Ｉ．Ｐｉｇｍｅｎｔ  Ｏｒａｎｇｅ３６が好適に用いられる。
【０１０６】
緑色の有機顔料としては、例えば、Ｃ．Ｉ．Ｐｉｇｍｅｎｔ  Ｇｒｅｅｎ７、１０、３６、３７、５８等の緑色顔料を用いることができるが、特にＣ．Ｉ．Ｐｉｇｍｅｎｔ  Ｇｒｅｅｎ７、３６、５８が好適に用いられる。
【０１０７】
青色の有機顔料としては、例えば、Ｃ．Ｉ．Ｐｉｇｍｅｎｔ  Ｂｌｕｅ１５、１５：１、１５：２、１５：３、１５：４、１５：６、１６、２２、６０、６４、８０等が挙げられるが、特にＣ．Ｉ．Ｐｉｇｍｅｎｔ  Ｂｌｕｅ１５：３、Ｃ．Ｉ．Ｐｉｇｍｅｎｔ  Ｂ
ｌｕｅ１５：６を用いることができる。また、紫色顔料として、Ｃ．Ｉ．Ｐｉｇｍｅｎｔ
Ｖｉｏｌｅｔ１、１９、２３、２７、２９、３０、３２、３７、４０、４２、５０等が用いられるが、特にＣ．Ｉ．Ｐｉｇｍｅｎｔ  Ｖｉｏｌｅｔ２３が好適に用いられる。
【０１０８】
また、無機顔料としては、黄色鉛、亜鉛黄、べんがら（赤色酸化鉄（ＩＩＩ））、カドミウム赤、群青、紺青、酸化クロム緑、コバルト緑等の金属酸化物粉、金属硫化物粉、金属粉等が挙げられる。無機顔料は、彩度と明度のバランスを取りつつ良好な塗布性、感度、現像性等を確保するために、有機顔料と組み合わせて用いられる。
【０１０９】
着色組成物に含まれる顔料は、カラーフィルタの高輝度化、高コントラスト化を実現させるため、微細化処理されていることが好ましく、また一次粒子径が小さいことが好ましい。顔料の一次粒子径は、顔料を透過型電子顕微鏡で撮り、その写真の画像解析を行い算出した。ここで言う一次粒子径は、個数粒度分布の積算曲線において積算量が全体の５０％に相当する粒子径（円相当径）を表す。
【０１１０】
顔料の一次粒子径は、４０ｎｍ以下であることが好ましく、より好ましくは３０ｎｍ以下であり、更に好ましくは２０ｎｍ以下である。また、一次粒子径は５ｎｍ以上であることが好ましい。
【０１１１】
顔料の一次粒子径が上限値より大きい場合には、液晶表示装置の黒表示時の視認性が悪い。また、下限値より小さい場合は、顔料分散が難しくなり、着色組成物としての安定性を保ち、流動性を確保することが困難になる。その結果、カラーフィルタの輝度、色特性が悪化する。
【０１１２】
顔料の一次粒子径を制御する手段としては、顔料を機械的に粉砕して一次粒子径を制御する方法（磨砕法と呼ぶ）、良溶媒に溶解したものを貧溶媒に投入して所望の一次粒子径の顔料を析出させる方法（析出法と呼ぶ）、および合成時に所望の一次粒子径の顔料を製造する方法（合成析出法と呼ぶ）等がある。使用する顔料の合成法や化学的性質等により、個々の顔料について適当な方法を選択して行うことができる。
【０１１３】
以下にそれぞれの方法について説明するが、本発明に用いる着色組成物に含まれる顔料の一次粒子径の制御方法は、上記方法のいずれを用いてもよい。
【０１１４】
磨砕法は、顔料をボールミル、サンドミルまたはニーダーなどを用いて、食塩等の水溶性の無機塩などの磨砕剤およびそれを溶解しない水溶性有機溶剤とともに機械的に混練（以下、この処理をソルトミリングと呼ぶ）した後、無機塩と有機溶剤を水洗除去し、乾燥することにより所望の一次粒子径の顔料を得る方法である。ただし、ソルトミリング処理により、顔料が結晶成長する場合があるため、処理時に上記有機溶剤に少なくとも一部溶解する固形の樹脂や顔料分散剤を加えて、結晶成長を防ぐ方法が有効である。
【０１１５】
顔料と無機塩の比率は、無機塩の比率が多くなると顔料の微細化効率は良くなるが、顔料の処理量が少なくなるために生産性が低下する。一般的には、顔料が１重量部に対して無機塩を１〜３０重量部、好ましくは２〜２０重量部用いるのが良い。また、上記水溶性有機溶剤は、顔料と無機塩とが均一な固まりとなるように加えるもので、顔料と無機塩との配合比にもよるが、通常は顔料１重量部に対して０．５〜３０重量部の量で用いられる。
【０１１６】
上記磨砕法についてさらに具体的には、顔料と水溶性の無機塩の混合物に湿潤剤として少量の水溶性有機溶剤を加え、ニーダー等で強く練り込んだ後、この混合物を水中に投入し、ハイスピードミキサー等で攪拌しスラリー状とする。次に、このスラリーを濾過、水
洗して乾燥することにより、所望の一次粒子径の顔料を得ることができる。
【０１１７】
析出法は、顔料を適当な良溶媒に溶解させたのち、貧溶媒と混ぜ合わせて、所望の一次粒子径の顔料を析出させる方法で、溶媒の種類や量、析出温度、析出速度などにより一次粒子径の大きさが制御できる。一般に顔料は溶媒に溶けにくいため、使用できる溶媒は限られるが、例として濃硫酸、ポリリン酸、クロロスルホン酸などの強酸性溶媒または液体アンモニア、ナトリウムメチラートのジメチルホルムアミド溶液などの塩基性溶媒などが知られている。
【０１１８】
本法の代表例としては、酸性溶剤に顔料を溶解させた溶液を他の溶媒中に注入し、再析出させて微細粒子を得るアシッドペースティング法がある。工業的にはコストの観点から硫酸溶液を水に注入する方法が一般的である。硫酸濃度は特に限定されないが、９５〜１００重量％が好ましい。顔料に対する硫酸の使用量は特に限定されないが、少ないと溶液粘度が高くハンドリングが悪くなり、逆に多すぎると顔料の処理効率が低下するため、顔料に対して３〜１０重量倍の硫酸を用いることが好ましい。なお、顔料は完全溶解している必要はない。溶解時の温度は０〜５０℃が好ましく、これ以下では硫酸が凍結する恐れがあり、かつ溶解度も低くなる。高温すぎると副反応が起こりやすくなる。注入される水の温度は１〜６０℃が好ましく、この温度以上で注入を始めると硫酸の溶解熱で沸騰して作業が危険である。これ以下の温度では凍結してしまう。注入にかける時間は顔料１部に対して０．１〜３０分が好ましい。時間が長くなるほど一次粒子径は大きくなる傾向がある。
【０１１９】
顔料の一次粒子径の制御は、アシッドペースティング法などの析出法とソルトミリング法などの磨砕法を組み合わせた手法を選択することにより、顔料の整粒度合を考慮しつつ行うことができ、さらにはこのとき分散体としての流動性も確保できることからより好ましい。
【０１２０】
ソルトミリング時あるいはアシッドペースティング時には、一次粒子径制御に伴う顔料の凝集を防ぐために、下記に示す色素誘導体や樹脂型顔料分散剤、界面活性剤等の分散助剤を併用することもできる。また、一次粒子径制御を２種類以上の顔料を共存させた形で行うことにより、単独では分散が困難な顔料であっても安定な分散体として仕上げることができる。
【０１２１】
特殊な析出法としてロイコ法がある。フラバントロン系、ペリノン系、ペリレン系、インダントロン系等の建染染料系顔料は、アルカリ性ハイドロサルファイトで還元すると、キノン基がハイドロキノンのナトリウム塩（ロイコ化合物）になり水溶性になる。この水溶液に適当な酸化剤を加えて酸化することにより、水に不溶性の一次粒子径の小さな顔料を析出させることができる。
【０１２２】
合成析出法は、顔料を合成すると同時に所望の一次粒子径の顔料を析出させる方法である。しかし、生成した微細顔料を溶媒中から取り出す場合、顔料粒子が凝集して大きな二次粒子になっていないと一般的な分離法である濾過が困難になるため、通常、二次凝集が起きやすい水系で合成されるアゾ系等の顔料に適用されている。
【０１２３】
さらに、顔料の一次粒子径を制御する手段として、顔料を高速のサンドミル等で長時間分散すること（顔料を乾式粉砕する、いわゆるドライミリング法）により、顔料の一次粒子径を小さくすると同時に分散することも可能である。
【０１２４】
［構造（ｂ）を有し置換基（ｃ）を持たないバインダー樹脂］
構造（ｂ）を有し置換基（ｃ）を持たないバインダー樹脂は、例えば、アクリル酸、メ
タクリル酸、アルコール性水酸基を含有するアクリル酸エステル、アルコール性水酸基を含有するメタリル酸エステルから選択されたモノマーを使用して重合することで製造することができる。
【０１２５】
アルコール性水酸基を含有するアクリル酸エステルとしては、２−ヒドロキシエチルアクリレート、２−ヒドロキシプロピルアクリレート、グリセロールアクリレートが例示できる。また、アルコール性水酸基を含有するメタリル酸エステルとしては、２−ヒドロキシエチルメタクリレート、２−ヒドロキシプロピルメタクリレート、グリセロールメタアクリレートが例示できる。
【０１２６】
なお、これらのモノマーに加えて、他のモノマーやオリゴマーを共重合させた重合体をバインダー樹脂として使用することもできる。例えば、メチル（メタ）アクリレート、エチル（メタ）アクリレート、シクロヘキシル（メタ）アクリレート、β−カルボキシエチル（メタ）アクリレート、ジエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１，６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレートなどの各種アクリル酸エステルおよびメタクリル酸エステルなどである。また、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリルなどを共重合成分として使用することもできる。
【０１２７】
なお、共重合成分として置換基（ｃ）を有するモノマーやオリゴマーを使用することもできるが、この場合には、製造されたバインダー樹脂は、その一部に置換基（ｃ）を有することになるから、別途説明する。
【０１２８】
［構造（ｂ）を有し且つ置換基（ｃ）を有するバインダー樹脂］
このようなバインダー樹脂は、例えば、アクリル酸、メタクリル酸、アルコール性水酸基を含有するアクリル酸エステル、アルコール性水酸基を含有するメタリル酸エステルから選択されたモノマーと、置換基（ｃ）と不飽和結合とを有するモノマーとを共重合させることによって製造することができる。置換基（ｃ）と不飽和結合とを有するモノマーとしては、２−イソシアトエチル（メタ）クリレート（カレンズＭＯＩ  昭和電工社製）やカレンズＭＯＩ−ＥＧ（昭和電工社製）、ブロックイソシアネート基を含有するメタクリル酸２−（ｏ−［１’−メチルプロピリデンアミノ］カルボキシアミノ）エチル（カレンズＭＯＩ−ＢＭ  昭和電工社製）などが挙げられる。
【０１２９】
アルコール性水酸基を含有するアクリル酸エステル、アルコール性水酸基を含有するメタリル酸エステルとしては、前述の２−ヒドロキシエチルアクリレート、２−ヒドロキシエチルメタクリレート、２−ヒドロキシプロピルアクリレート、２−ヒドロキシプロピルメタクリレート、グリセロールアクリレート、グリセロールメタアクリレートが使用できる。また、その他のモノマーやオリゴマーを共重合させてもよいことも、前述のとおりである。
【０１３０】
このバインダー樹脂は、構造（ｂ）と置換基（ｃ）とを、次式５を充足する割合で含有
することが望ましい。
【０１３１】
０．５≦Ｍｃ２／Ｍｂ≦２．０  ・・・（式５）
ここで、Ｍｃ２はバインダー樹脂の置換基（ｃ）のモル数を意味し、Ｍｂは構造（ｂ）のモル数を意味している。
【０１３２】
より望ましくは式５−１を充足する。また、さらにより望ましくは式５−２を充足する。
【０１３３】
０．８≦Ｍｃ２／Ｍｂ≦１．５・・・（式５−１）
１．０≦Ｍｃ２／Ｍｂ≦１．２・・・（式５−２）
なお、カルボン酸を含有する構造（ｂ１）のモル数をＭｂ１、アルコール性水酸基を含有する構造（ｂ２）のモル数をＭｂ２とすると、式５は次式６で表わされる。
【０１３４】
０．５≦Ｍｃ２／（Ｍｂ１＋Ｍｂ２）≦２．０  ・・・（式６）
また、式５−１及び式５−２は、それぞれ、式６−１及び式６−２で表わされる。
【０１３５】
０．８≦（Ｍｃ２）／（Ｍｂ１＋Ｍｂ２）≦１．５・・・（式６−１）
１．０≦（Ｍｃ２）／（Ｍｂ１＋Ｍｂ２）≦１．２・・・（式６−２）
［構造（ｂ）を持たないバインダー樹脂］
構造（ｂ）を持たないバインダー樹脂は、構造（ｂ）を有する樹脂と共に使用されるものである。このようなバインダー樹脂としては、公知の熱可塑性樹脂、熱硬化性樹脂、活性エネルギー線硬化性樹脂などが使用できる。
【０１３６】
熱可塑性樹脂としては、例えば、ブチラール樹脂、スチレン−マレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン、ポリアミド樹脂、ゴム系樹脂、環化ゴム系樹脂、セルロース類、ポリエチレン、ポリブタジエン、ポリイミド樹脂などが挙げられる。
【０１３７】
また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂などが挙げられる。中でも透明性の観点からアクリル系樹脂が好適に用いられる。
【０１３８】
活性エネルギー線硬化性樹脂としては、水酸基、カルボキシル基、アミノ基などの反応性の置換基を有する線状高分子にイソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂が用いられる。また、スチレン−無水マレイン酸共重合物やα−オレフィン−無水マレイン酸共重合物などの酸無水物を含む線状高分子をヒドロキシアルキル（メタ）アクリレートなどの水酸基を有する（メタ）アクリル化合物によりハーフエステル化したものも用いられる。
【０１３９】
［置換基（ｃ）を有する添加物］
次に、置換基（ｃ）を有する添加物としては、特に制限なく使用することができ、公知のものから選択することができる。置換基（ｃ）の数は特に制限はなく、脂肪族、芳香族あるいは脂環式のモノあるいはジイソシアネート、トリイソシアネート化合物などが挙げられる。
【０１４０】
イソシアネートは反応性が高いため、ポッドライフを考慮すれば、イソシアネート基をブロック化剤で保護したブロックドイソシアネート化合物が好適である。ブロックドイソ
シアネート化合物は、イソシアネート基に対して、フェノール基、イミダゾール基、ピラゾール基、オキシム基、ラクタム基、アルコール基などを有するブロック化剤を用いてイソシアネート基をブロックした化合物が挙げられる。当該ブロック化剤としては、上記水溶性ビニル系樹脂が水溶液中において安定で、１００℃から２００℃程度でイソシアネート基のブロックが外れるものであればいずれでもよく、フェノール基を含有するサリチル酸メチル、イミダゾール基を含有するイミダゾール、ピラゾール基を含有する３，５−ジメチルピラゾール、オキシム基を含有するメチルエチルケトンオキシム、ラクタム基を含有するε−カプロラクタム、アルコール基を含有するエチルヘキサノールなどが挙げられる。ブロックドイソシアネート化合物としては、例えば、ＢＵＲＮＯＣＫ  ＤＢ−９８０Ｋ（株式会社ＤＩＣ社製）、デュラネート  ＴＰＡ−Ｂ８０Ｅ（旭化成ケミカルズ社製）、ＫＡ−１０００（三洋化成社製）などが挙げられる。
【０１４１】
なお、バインダー樹脂が置換基（ｃ）を持たない場合、着色組成物は、この添加物を、次式３を充足する割合で含有することが望ましい。
【０１４２】
０．５≦Ｍｃ１／Ｍｂ≦２．０  ・・・（式３）
ここで、Ｍｃ１は添加物の置換基（ｃ）のモル数を意味し、Ｍｂはバインダー樹脂の構造（ｂ）のモル数を意味している。
【０１４３】
より望ましくは式３−１を充足する。また、さらにより望ましくは式３−２を充足する。
【０１４４】
０．８≦Ｍｃ１／Ｍｂ≦１．５・・・（式３−１）
１．０≦Ｍｃ１／Ｍｂ≦１．２・・・（式３−２）
なお、カルボン酸を含有する構造（ｂ１）のモル数をＭｂ１、アルコール性水酸基を含有する構造（ｂ２）のモル数をすると、式３は次式４で表わされる。
【０１４５】
・  ５≦Ｍｃ１／（Ｍｂ１＋Ｍｂ２）≦２．０  ・・・（式４）
また、式３−１及び式３−２は、それぞれ、式４−１及び式４−２で表わされる。
【０１４６】
０．８≦（Ｍｃ１）／（Ｍｂ１＋Ｍｂ２）≦１．５・・・（式４−１）
１．０≦（Ｍｃ１）／（Ｍｂ１＋Ｍｂ２）≦１．２・・・（式４−２）
また、バインダー樹脂が置換基（ｃ）を有する場合、着色組成物は、この添加物を、次式７を充足する割合で含有することが望ましい。
【０１４７】
０．５≦（Ｍｃ１＋Ｍｃ２）／Ｍｂ≦２．０  ・・・（式７）
ここで、Ｍｃ１は添加物の置換基（ｃ）のモル数を意味し、Ｍｃ２はバインダー樹脂の置換基（ｃ）のモル数を意味している。また、Ｍｂはバインダー樹脂の構造（ｂ）のモル数を意味している。
【０１４８】
より望ましくは式７−１を充足する。また、さらにより望ましくは式７−２を充足する。
【０１４９】
０．８≦（Ｍｃ１＋Ｍｃ２）／Ｍｂ≦１．５・・・（式７−１）
１．０≦（Ｍｃ１＋Ｍｃ２）／Ｍｂ≦１．２・・・（式７−２）
なお、カルボン酸を含有する構造（ｂ１）のモル数をＭｂ１、アルコール性水酸基を含有する構造（ｂ２）のモル数をすると、式７は次式８で表わされる。
【０１５０】
・  ５≦（Ｍｃ１＋Ｍｃ２）／（Ｍｂ１＋Ｍｂ２）≦２．０  ・・・（式８）
また、式７−１及び式７−２は、それぞれ、式８−１及び式８−２で表わされる。
【０１５１】
０．８≦（Ｍｃ１＋Ｍｃ２）／（Ｍｂ１＋Ｍｂ２）≦１．５・・・（式８−１）
１．０≦（Ｍｃ１＋Ｍｃ２）／（Ｍｂ１＋Ｍｂ２）≦１．２・・・（式８−２）
［重合性化合物］
重合性化合物は、光照射により光重合開始剤から発生した活性ラジカルや酸などによって重合し得る化合物である。光重合性化合物としては、例えば、重合性の炭素−炭素不飽和結合を有する化合物などが挙げられる。
【０１５２】
光重合性化合物としては、少なくとも１つの付加重合可能なエチレン性二重結合を有し、常圧下での沸点が１００℃以上である化合物が好ましい。アクリル化合物またはメタアクリル化合物であることがより好ましい。感度と高硬化の観点から、前記光重合性化合物が多官能のアクリル化合物またはメタアクリル化合物であることが更に好ましい。
【０１５３】
単官能の光重合性アクリル化合物の例としては、ポリエチレングリコールモノアクリレート、ポリプロピレングリコールモノアクリレート、フェノキシエチルアクリレートなどが挙げられる。
【０１５４】
また、多官能の光重合性アクリル化合物の例としては、ポリエチレングリコールジアクリレート、トリメチロールエタントリアクリレート、ネオペンチルグリコールジアクリレート、ペンタエリスリトールトリアクリレート、ペンタエリスリトールテトラアクリレート、ジペンタエリスリトールペンタアクリレート、ジペンタエリスリトールヘキサアクリレート、ヘキサンジオールジアクリレート、トリメチロールプロパントリス（アクリロイルオキシプロピル）エーテル、トリス（アクリロイロキシエチル）イソシアヌレートなどが挙げられる。
【０１５５】
単官能の光重合性メタアクリル化合物の例としては、ポリエチレングリコールモノメタアクリレート、ポリプロピレングリコールモノメタアクリレート、フェノキシエチルメタアクリレートなどが挙げられる。
【０１５６】
また、多官能の光重合性アクリル化合物の例としては、ポリエチレングリコールジメタアクリレート、トリメチロールエタントリメタアクリレート、ネオペンチルグリコールジメタアクリレート、ペンタエリスリトールトリメタアクリレート、ペンタエリスリトールテトラメタアクリレート、ジペンタエリスリトールペンタメタアクリレート、ジペンタエリスリトールヘキサメタアクリレート、ヘキサンジオールジメタアクリレート、トリメチロールプロパントリス（メタアクリロイルオキシプロピル）エーテル、トリス（メタアクリロイロキシエチル）イソシアヌレートなどが挙げられる。
【０１５７】
また、多官能アルコールにエチレンオキサイドやプロピレンオキサイドを付加させた後に（メタ）アクリレート化したものも、光重合性アクリル化合物として利用できる。多官能アルコールとしては、グリセリンやトリメチロールエタンなどが挙げられる。
【０１５８】
［光重合開始剤］
光重合開始剤としては、アセトフェノン系光重合開始剤、ベンゾイン系光重合開始剤、ベンゾフェノン系光重合開始剤、チオキサントン系光重合開始剤、トリアジン系光重合開始剤、ホスフィン系光重合開始剤、オキシムエステル系光重合開始剤、キノン系光重合開始剤、ボレート系光重合開始剤、カルバゾール系光重合開始剤、イミダゾール系光重合開始剤、チタノセン系光重合開始剤などを用いることができる。
【０１５９】
アセトフェノン系光重合開始剤としては、例えば、４−フェノキシジクロロアセトフェノン、４−ｔ−ブチル−ジクロロアセトフェノン、ジエトキシアセトフェノン、１−（４
−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オンなどが例示できる。
【０１６０】
ベンゾイン系光重合開始剤としては、例えば、ベンゾイン、ベンゾインメチルエーテル、ベンゾインエチルエーテル、ベンゾインイソプロピルエーテル、ベンジルジメチルケタールなどのベンゾイン系化合物、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、３，３’，４，４’−テトラ（ｔ−ブチルパーオキシカルボニル）ベンゾフェノンなどが例示できる。
【０１６１】
チオキサントン系光重合開始剤としては、例えば、チオキサントン、２−クロルチオキサントン、２−メチルチオキサントン、イソプロピルチオキサントン、２，４−ジイソプロピルチオキサントン、２，４−ジエチルチオキサントンなどが例示できる。
【０１６２】
トリアジン系光重合開始剤としては、例えば、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジンなどが例示できる。
【０１６３】
オキシムエステル系光重合開始剤としては、例えば、１，２−オクタンジオン，１−〔４−（フェニルチオ）−，２−（ｏ−ベンゾイルオキシム）〕、ｏ−（アセチル）−Ｎ−（１−フェニル−２−オキソ−２−（４’−メトキシ−ナフチル）エチリデン）ヒドロキシルアミンなどが例示できる。
【０１６４】
ホスフィン系光重合開始剤としては、例えば、ビス（２，４，６−トリメチルベンゾイル）フェニルホスフィンオキサイド、２，４，６−トリメチルベンゾイルジフェニルホスフィンオキサイドなどが例示できる。
【０１６５】
キノン系９，１０−フェナンスレンキノン、カンファーキノン、エチルアントラキノンなどが例示できる。
【０１６６】
光重合開始剤は、感光性着色組成物中の着色材料の合計１００重量部に対して、５〜２００重量部、好ましくは１０〜１５０重量部の量で用いることができる。
【０１６７】
［光増感剤］
光増感剤としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン、４，４’−ビス（ジエチルアミノ）ベンゾフェノン、４，４’−ビス（エチルメチルアミノ）ベンゾフェノンなどのアミン系化合物が例示できる。これらの光増感剤は１種または２種以上混合して用いることができる。
【０１６８】
光増感剤は、光重合開始剤１００重量部に対して、０．１〜６０重量部の量で用いることができる。
【０１６９】
［連鎖移動剤］
連鎖移動剤としては、チオール基を２個以上有する多官能チオールが使用できる。例えば、ヘキサンジチオール、デカンジチオール、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２、４、６−トリメルカプト−ｓ−トリアジン、２−（Ｎ，Ｎ−ジブチルアミノ）−４，６−ジメルカプト−ｓ−トリアジンなどが挙げられる。これらの多官能チオールは、１種または２種以上混合して用いることができる。
【０１７０】
連鎖移動剤の含有量は、着色材料の合計１００重量部に対して、０．０５〜１００重量部が好ましく、好ましくは０．１〜６０重量部の量で用いることができる。
【０１７１】
［貯蔵安定剤］
次に、貯蔵安定剤は、感光性着色組成物の経時粘度を安定化させるものである。このような貯蔵安定剤としては、例えば、ベンジルトリメチルクロライド、ジエチルヒドロキシアミンなどの４級アンモニウムクロライド、乳酸、シュウ酸などの有機酸およびそのメチルエーテル、ｔ−ブチルピロカテコール、テトラエチルホスフィン、テトラフェニルフォスフィンなどの有機ホスフィン、亜リン酸塩などが挙げられる。
【０１７２】
［密着向上剤］
密着向上剤としてはシランカップリング剤を好適に用いることができる。
【０１７３】
シランカップリング剤としては、例えば、ビニルシラン類、アクリルシラン類、メタアクリルシラン類、エポキシシラン類、アミノシラン類、チオシラン類などが挙げられる。
【０１７４】
ビニルシラン類としては、例えば、ビニルトリス（β−メトキシエトキシ）シラン、ビニルエトキシシラン、ビニルトリメトキシシランなどが例示できる。
【０１７５】
また、アクリルシラン類としては、例えば、γ−アクリロキシプロピルトリメトキシシランなどが例示できる。
【０１７６】
メタアクリルシラン類としては、例えば、γ−メタクリロキシプロピルトリメトキシシランなどが例示できる。
【０１７７】
エポキシシラン類としては、例えば、β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシランなどが例示できる。
【０１７８】
アミノシラン類としては、例えば、Ｎ−β（アミノエチル）γ−アミノプロピルトリメトキシシラン、Ｎ−β（アミノエチル）γ−アミノプロピルトリエトキシシラン、Ｎ−β
（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシランなどが例示できる。
【０１７９】
チオシラン類としては、例えば、γ−メルカプトプロピルトリメトキシシラン、γ−メルカプトプロピルトリエトキシシランなどが挙げられる。
【０１８０】
［溶剤］
次に、この着色組成物は、これら各成分を有機溶剤に溶解又は分散して製造することができる。有機溶剤は、着色組成物を塗布する際の塗布性、乾燥性、膜厚均一性、濡れ性などの観点から粘度、表面張力、沸点、溶解度パラメータなどを考慮して選択される。なお、塗布被膜の膜厚は、一般に、乾燥膜厚が０．２〜５μｍであり、この程度の塗布被膜を均一に塗布形成できる有機溶剤を選択すればよい。
【０１８１】
この有機溶剤としては、例えば、シクロヘキサノン、エチルセロソルブアセテート、ブチルセロソルブアセテート、１−メトキシ−２−プロピルアセテート、１−エトキシ−２−プロピルアセテート、エチレングリコールモノメチルエーテル、エチレングリコールモノメチルエーテルアセテート、エチレングリコールジメチルエーテル、ジエチレングリコールジメチルエーテル、プロピレングリコールモノメチルエーテル、プロピレングリコールモノメチルエーテルアセテート、プロピレングリコールジメチルエーテル、乳酸エチル、乳酸メチル、エチルベンゼン、キシレン、エチルセロソルブ、メチル−ｎアミルケトン、プロピレングリコールモノメチルエーテルトルエン、メチルエチルケトン、酢酸エチル、酢酸イソアミル、メタノール、エタノール、イソプロピルアルコール、ブタノール、イソブチルケトン、石油系溶剤などが挙げられる。有機溶剤は、着色材料１００重量部に対して、８００〜４０００重量部、好ましくは１０００〜２５００重量部の量で用いることができる。
【０１８２】
［カラーフィルタとその製造方法］
本発明に係る着色組成物はディスプレイのカラーフィルタを製造するために使用することができる。カラーフィルタは、各色に着色した画素を基板上に形成して構成されるもので、画素ごとに表示光を着色して、カラー表示を可能とする。ディスプレイとしては、例えば、液晶表示装置やエレクトロルミネッセンス表示装置が例示できる。
【０１８３】
このカラーフィルタの着色画素としては、一般に、赤色画素、緑色画素及び青色画素の３種類の着色画素が利用されている。このほか、必要に応じて黄色画素、シアン色画素、マゼンタ色画素及び透明画素等の他の色の画素を含んでいてもよい。そして、これら複数色の画素のうち、いずれか一つの画素が、前記含染料着色組成物を使用して形成されていればよい。そのほかの画素は、公知の着色組成物を用いて形成して構わない。
【０１８４】
本発明に係る着色組成物を使用した着色画素は、０．１μｍないし５．０μｍの膜厚を有することが望ましい。膜厚が０．１μｍ未満であると画素の形成が困難になり、また、膜厚が５μｍより厚くなると、組成物を塗膜として塗布形成するのが困難となる。好ましくは０．５μｍないし４．０μｍであり、更に好ましくは１．０μｍないし３．５μｍの膜厚を有する。
【０１８５】
なお、カラーフィルタは、これら複数の着色画素のほかにブラックマトリクスを備えることが通常である。また、このほか、透明電極、薄膜トランジスター（ＴＦＴ）、オーバーコート膜、柱状スペーサー、液晶配向膜などが形成されていてもよい。
【０１８６】
図１は、カラーフィルタの断面説明図を示すもので、ガラス板等の透明基板１上に、遮光膜であるブラックマトリクス２、及び着色画素３を備えている。着色画素３は、上述した青色着色組成物を用いて形成された青色画素３（Ｂ）、赤色画素３（Ｒ）、及び緑色画素３（Ｇ）からなる。
【０１８７】
透明基板１としては、ソーダ石灰ガラス、低アルカリ硼珪酸ガラス、無アルカリアルミノ硼珪酸ガラスなどのガラス板が使用できる。また、ポリカーボネート、ポリメタクリル酸メチル、ポリエチレンテレフタレートなどの樹脂板を透明基板１として用いることもできる。また、ブラックマトリックス２としては、金属の薄膜、無機薄膜、黒色の樹脂膜等を用いることもできる。金属の薄膜としてはクロム薄膜が例示でき、その一部を酸化して酸化膜としたものを利用することもできる。また、無機薄膜としては窒化チタニウムなどが使用できる。樹脂膜としては、遮光剤を分散した樹脂を利用すればよい。
【０１８８】
本発明に係る着色組成物を使用して、例えば、フォトリソグラフィー法、印刷法、電着法、あるいは転写法などの方法により、前記着色画素３を形成することができる。
【０１８９】
フォトリソグラフィー法により各色着色画素３を形成する場合は、まず、重合性化合物と光重合開始剤とを含有する感光性着色組成物を使用し、これを透明基板１上に塗布する。そして、画素パターンを有するフォトマスクを接触あるいは非接触状態で配置し、このフォトマスクを介して塗布被膜を紫外線で露光して画素パターン状に硬化する。次に、現像液を適用して未硬化部を除去して所望の着色画素３を形成することができる。そして、同様の操作を他色について繰り返してカラーフィルタを製造することができる。なお、このフォトリソグラフィー法によれば精度の高いカラーフィルタが製造できる。
【０１９０】
ここで、感光性着色組成物の塗布方法としては、スプレーコート、スピンコート、スリットコート、ロールコート等が利用できる。塗布された塗布膜を乾燥させた後の乾燥膜厚は０．２〜１０μｍでよい。塗布膜を乾燥させる際には、減圧乾燥機、コンベクションオーブン、ＩＲオーブン、ホットプレートなどを使用してもよい。
【０１９１】
また、現像液としては、無機アルカリ現像液や有機アルカリ現像液が使用できる。無機アルカリ現像液としては、例えば、炭酸ナトリウム、水酸化ナトリウムなどの水溶液が使用できる。有機アルカリ現像液としては、例えば、ジメチルベンジルアミン、トリエタノールアミンなどが使用できる。現像処理方法としては、シャワー現像法、スプレー現像法、ディップ（浸漬）現像法、パドル（液盛り）現像法などを適用することができる。
【０１９２】
印刷法としては、凹版印刷法、凹版オフセット印刷法、凸版印刷法、凸版オフセット印刷法、反転印刷法などが使用できる。この印刷法によれば、含染料着色組成物を印刷インキとして、その印刷と乾燥を繰り返すだけでカラーフィルタを製造することが可能である。このため、カラーフィルタの製造法としては、低コストで量産性に優れている。さらに、印刷技術の発展により高い寸法精度および平滑度を有する微細パターンの印刷を行うことができる。なお、これらの印刷法で印刷を行うためには、印刷の版上にて、あるいはブランケット上にてインキが乾燥、固化しないような組成とすることが好ましい。また、印刷機上でのインキの流動性の制御も重要であり、分散剤や体質顔料によるインキ粘度の調整を行うこともできる。
【０１９３】
また、印刷法としてインクジェット印刷法を使用することもできる。この方法では、含染料着色組成物をインクとして、インクジェット吐出ノズルから透明基板１上に吐出することによって着色画素３を形成することが可能である。インクジェット法によれば、複数色のインキを同時に塗布することができることから、簡易なプロセスで安価にカラーフィルタを製造することが可能である。
【０１９４】
なお、インクジェット印刷法でカラーフィルタを製造する場合、透明基板１上に形成されたブラックマトリクス２を隔壁とし、この隔壁２に囲まれた開口部を画素部位として、この開口部にインクを吐出して、その開口部に正確に充填することが可能である。インクは隔壁に遮られて隣接する開口部に移動することがなく、このため、隣接する着色画素３間でインクが混じり合う混色が発生することがない。この混色を一層確実に防止するため、ブラックマトリクスを構成する材料に撥水剤を含ませてもよい。撥水剤としては、フッ素化合物やケイ素化合物等が例示できる。
【０１９５】
また、インクジェット印刷法でカラーフィルタを製造する場合、着色画素３を形成した後、加熱処理を施すことが望ましい。加熱処理は、コンベクションオーブン、ＩＲオーブン、ホットプレートなどによって可能である。
【０１９６】
インクジェット装置としては、インク吐出方法の相違によりピエゾ変換方式と熱変換方式があるが、そのいずれの方式でもよい。また、インクジェット装置におけるインクの粒子化周波数は、５〜１００ＫＨｚ程度でよい。また、インクジェット装置におけるノズル径は５〜８０μｍ程度が望ましい。また、インクジェット装置はヘッドを複数個配置し、１ヘッドにノズルを６０〜５００個程度組み込んだものを用いることができる。
【０１９７】
次に、電着法は、透明基板上に形成した透明導電膜を利用して、コロイド粒子の電気泳動により各色着色画素を透明導電膜の上に電着形成することでカラーフィルタを製造する方法である。
【０１９８】
転写法は、剥離性の転写ベースシートあるいは転写胴の表面に、あらかじめ着色画素３を形成しておき、この着色画素３を前記透明基板１に転写させる方法である。
【０１９９】
［ディスプレイ］
前述のように、このカラーフィルタは、液晶表示装置、エレクトロルミネッセンスディスプレイに好適に用いることができる。
【０２００】
図２は、液晶表示装置の概略を示す断面図である。図２において、液晶表示装置４は、離間対向して配置された一対の透明基板５および６を備え、それらの間には、液晶ＬＣが封入されている。
【０２０１】
第１の透明基板６はカラーフィルタを構成する基板であり、その内面には、着色画素１１が形成されている。着色画素１１を覆って、必要に応じて透明保護膜（図示せず）が形成され、さらにその上に、例えばＩＴＯからなる透明電極層１２が形成され、透明電極層１２を覆って配向層１３が設けられている。また、透明基板６の外面には、偏光板１４が形成されている。
【０２０２】
他方、第２の透明基板５内面には、ＴＦＴ（薄膜トランジスタ）アレイ７が形成されており、その上には例えばＩＴＯからなる透明電極層８が形成されている。透明電極層８の上には、配向層９が設けられている。また、透明基板５の外面には、位相差フィルムを構成に含む偏光板１０が形成されている。なお、偏光板１０の下方には、三波長ランプ１５を備えたバックライトユニット１６が設けられている。
【０２０３】
また、図３は、有機エレクトロルミネッセンス表示装置（有機ＥＬ表示装置）の概略を示す断面図であり、図３（ａ）と図３（ｂ）（ｃ）とは異なるタイプの有機ＥＬ表示装置を表わしている。
【０２０４】
第１のタイプの有機ＥＬ表示装置は、図３（ａ）に示すように、透明基板２１上に形成したＴＦＴアレイ２２に電気的に接続された金属電極２３と、対向する封止基板２４に形成した透明電極２５とで発光層（有機ＥＬ層）２６を挟持し、両電極間に電圧を掛けた際に発光層から発せられた光を封止基板２４側から取り出すトップエミッション型である。
【０２０５】
第２のタイプの有機ＥＬ表示装置は、図３（ｂ）、（ｃ）に示すように、金属電極２３と透明電極２５の位置を入れ替え、ＴＦＴアレイ２２側から光を取り出すボトムエミッション型である。
【０２０６】
また、光を取り出す方式として、以下の３つの方式が提案されている。すなわち、第１の方式は、発光層２６から発せられる光を白色光としそのまま白色光を取り出す方式であり、第２の方式は、発光層２６にて青色光を発光させ、この青色光をそのまま取り出すとともに、その青色発光光の一部を発光層２６上に設けたＧ（緑）変換層、及び、Ｒ（赤）変換層（図示せず）に入射させ、Ｇ色の光と、Ｒ色の光をも取り出す方式であり、第３の方式は、Ｒ（赤）の発光を行う発光層、Ｇ（緑）の発光を行う発光層、Ｂ（青）の発光を行う発光層を各々形成し、３色の発光光を取り出す方式である。
【０２０７】
有機ＥＬ表示装置の表示画面をカラー化するにあたり、白色光を取り出す第１の方式では、取り出した光をＲ，Ｇ，Ｂの着色光透過層を有するカラーフィルタに通すことで所望する波長域の光（色光）を得ることが可能になる。
【０２０８】
また、上記変換層を用いる第２の方式、及び３色の発光層を形成する第３の方式では、各色の発光を制御することで表示画面をカラー化は一応は可能となる。しかし、かかる方式で得られる光の分光特性は、色表示のために所望される色光の分光特性とは異なるものとなっている。そのため、かかる方式で取り出された色光においてもカラーフィルタに通し、所望する分光特性となった色光とする必要がある。
【実施例】
【０２０９】
以下、実験データによって本発明を説明する。なお、実施例における「部」および「％」は、「質量部」および「質量％」をそれぞれ表す。また、顔料の記号はカラーインデックスナンバーまたはその略号を示し、例えば、「ＰＲ２５４」は「Ｃ．Ｉ．Ｐｉｇｍｅｎｔ  Ｒｅｄ２５４」を、「ＰＢ１５：６」は「Ｃ．Ｉ．Ｐｉｇｍｅｎｔ  Ｂｌｕｅ１５：６」を表す。
【０２１０】
この実験データは、ブロックドイソシアネート基を有するバインダー樹脂を使用した例、ブロックドイソシアネート基を有する添加物を添加した例と、イソシアネート基とブロックドイソシアネート基のいずれをも持たない例とを比較したものである。そして、この実験では、まず顔料をイソシアネート基とブロックドイソシアネート基のいずれをも持たないバインダー樹脂に混合して混合物とし、この混合物に前記染料と、ブロックドイソシアネート基を有するバインダー樹脂又は添加物とを混合して実験を行った。
【０２１１】
次に、順次、微細化顔料の製造、染料、バインダー樹脂の製造、イソシアネート基とブロックドイソシアネート基のいずれも持たないバインダー樹脂と着色材料の混合、感光性着色組成物の製造、着色皮膜の物性、液晶パネルの作製、エレクトロルミネッセンスパネルの作製の順に説明する。
【０２１２】
［微細化顔料の製造］
（赤色微細化顔料Ｒ−１）
ジケトピロロピロール系赤色顔料ＰＲ２５４（チバスペシャリティケミカルズ社製「イルガフォアレッドＢ−ＣＦ」）１００部、色素誘導体（Ｄ−１）１０部、粉砕した食塩１
０００部、およびジエチレングリコール１２０部をステンレス製１ガロンニーダー（井上製作所製）に仕込み、６０℃で１０時間混練した。この混合物を温水２０００部に投入し、約８０℃に加熱しながらハイスピードミキサーで約１時間攪拌してスラリー状とし、濾過、水洗をくりかえして食塩および溶剤を除いた後、８０℃で２４時間乾燥し、微細化顔料（Ｒ−１）を得た。得られた顔料の平均粒子径は２５ｎｍであった。
【０２１３】
なお、色素誘導体Ｄ−１の化学構造は化１のとおりである。
【０２１４】
【化１】
2011081117.tif 000003
（赤色微細化顔料Ｒ−２）
アントラキノン系赤色顔料ＰＲ１７７（チバスペシャリティケミカルズ社製「クロモフタルレッドＡ２Ｂ」）１００部、色素誘導体（Ｄ−２）８部、粉砕した食塩７００部、およびジエチレングリコール１８０部をステンレス製１ガロンニーダー（井上製作所製）に仕込み、７０℃で４時間混練した。この混合物を温水４０００部に投入し、約８０℃に加熱しながらハイスピードミキサーで約１時間攪拌してスラリー状とし、濾過、水洗をくりかえして食塩および溶剤を除いた後、８０℃で２４時間乾燥し、微細化顔料（Ｒ−２）を得た。得られた顔料の平均粒子径は３０ｎｍであった。
【０２１５】
色素誘導体Ｄ−２の化学構造は化２のとおりである。
【０２１６】
【化２】
2011081117.tif 000004
（青色微細化顔料Ｂ−１）
青色顔料（Ｃ．Ｉ．Ｐｉｇｍｅｎｔ  Ｂｌｕｅ１５：６、東洋インキ製造社製「ＬＩＯＮＯＬＢＬＵＥＥＳ」）２００部、塩化ナトリウム１６００部、およびジエチレングリコール（東京化成社製）１００部をステンレス製１ガロンニーダー（井上製作所社製）に仕込み、７０℃で１２時間混練した。次に、この混合物を約５リットルの温水に投入し、約７０℃に加熱しながらハイスピードミキサーで約１時間撹拌してスラリー状とした後、濾過し、水洗して塩化ナトリウム及びジエチレングリコールを除き、８０℃で２４時間乾燥し、１９８部のソルトミリング処理顔料（青色顔料Ｂ−１）を得た。
【０２１７】
なお、その外、この実験には、次の顔料を使用した。
【０２１８】
（黄色顔料Ｙ−１）
Ｃ．Ｉ．Ｐｉｇｍｅｎｔ  Ｙｅｌｌｏｗ  １５０（バイエル社製「ファンチョンファーストイエロー  Ｙ−５６８８」。
【０２１９】
（緑色顔料Ｇ−１）
Ｃ．Ｉ．Ｐｉｇｍｅｎｔ  Ｇｒｅｅｎ  ５８（大日本インキ化学工業（株）「Ｐｈｔｈａｌｏｃｙａｎｉｎｅ  Ｇｒｅｅｎ  Ａ１１０」。
【０２２０】
［染料］
（青色染料ＤＢ−１）
東京化成工業社製Ｃ．Ｉ．Ｂａｓｉｃ  Ｂｌｕｅ  ７（ＣＩ−４２５９５）５．１４重量部を水５００重量部に溶解し、攪拌しながら１−ナフタレンスルホン酸ナトリウム４．６０重量部を加え、室温で１時間攪拌した。氷冷し、沈殿を濾取し、水で洗浄した。ケーキを風乾したのち、減圧乾燥して、染料ＤＢ−１を６．１１重量部得た。
【０２２１】
この染料の化学構造は化３のとおりである。
【０２２２】
【化３】
2011081117.tif 000005
なお、その外、この実験には、次の染料を使用した。
【０２２３】
（赤色染料ＤＲ−１）
Ｃ．Ｉ．Ｓｏｌｖｅｎｔ１２４  クラリアント社製ＳａｖｉｎｙｌＦｉｒｅＲｅｄ３ＧＳＬ。
【０２２４】
（赤色染料ＤＲ−２）
Ｃ．Ｉ．Ｓｏｌｖｅｎｔ８９（クラリアント社製ＳａｖｉｎｙｌＦｉｒｅＲｅｄＧＳＬ）。
【０２２５】
［バインダー樹脂の製造］
バインダー樹脂として、Ｐ−１、Ｐ−２、Ｐ−３、Ｐ−４の４種類のバインダー樹脂を合成した。このうち、Ｐ−１はイソシアネート基とブロックドイソシアネート基のいずれも持たないバインダー樹脂である。また、Ｐ−２、Ｐ−３、Ｐ−４の３種類のバインダー樹脂は、昭和電工社製  メタクリル酸−２−（ｏ−［１’メチルプロピリデンアミノ］カルボキシアミノ）エチル（ＭＯＩ−ＢＰ）に由来するブロックドイソシアネート基を有するものである。なお、樹脂の分子量は、ＧＰＣ（ゲルパーミエーションクロマトグラフィ）により測定したポリスチレン換算の重量平均分子量である。
【０２２６】
まず、バインダー樹脂Ｐ−１については、次のように製造した。
【０２２７】
すなわち、反応容器にシクロヘキサノン３７０部を入れ、容器に窒素ガスを注入しながら８０℃に加熱して、同温度でメタクリル酸（ＭＡＡ）２０．０部、メチルメタクリレート（ＭＭＡ）１０．０部、ベンジルメタクリレート（ＢｚＭＡ）５５．０部、２−ヒドロキシエチルメタクリレート（ＨＥＭＡ）１５．０部、および２，２’−アゾビスイソブチロニトリル（ＢｚＭＡ）４．０部の混合物を１時間かけて滴下し、重合反応を行った。
【０２２８】
滴下終了後、さらに８０℃で３時間反応させた後、アゾビスイソブチロニトリル１．０部をシクロヘキサノン５０部に溶解させた溶液を加え、さらに８０℃で１時間反応を続けて、アクリル樹脂の溶液を得た。アクリル樹脂の重量平均分子量は、約４００００であった。
【０２２９】
室温まで冷却した後、樹脂溶液約２ｇをサンプリングして１８０℃、２０分加熱乾燥して不揮発分を測定し、先に合成した樹脂溶液に不揮発分が２０重量％になるようにシクロヘキサノンを添加して、アクリル樹脂溶液（Ｐ−１）を製造した。
【０２３０】
バインダー樹脂Ｐ−２乃至Ｐ−４は、アクリルモノマーとして表１に記載のものを用いたこと以外は、Ｐ−１と同様に製造した。
【０２３１】
【表１】
2011081117.tif 000006
［イソシアネート基とブロックドイソシアネート基のいずれも持たないバインダー樹脂と顔料の混合］
イソシアネート基とブロックドイソシアネート基のいずれも持たないバインダー樹脂Ｐ−１と顔料とを混合して、ＰＲ−１、ＰＲ−２、ＰＹ−１、ＰＧ−１、ＰＢ−１の５種類の顔料分散体を製造した。
【０２３２】
これら各顔料分散体の組成を表２に示す。
【０２３３】
なお、これらの顔料分散体は、各成分を均一に撹拌混合した後、直径０．１ｍｍのジルコニアビーズを用いて、アイガーミルで２時間分散した後、５μｍのフィルタで濾過して
製造した。
【０２３４】
顔料誘導体Ｄ−３の化学構造は化４、顔料誘導体Ｄ−４の化学構造は化５のとおりである。
【０２３５】
【表２】
2011081117.tif 000007
【０２３６】
【化４】
2011081117.tif 000008
【０２３７】
【化５】
2011081117.tif 000009
［感光性着色組成物の製造］
１２種類の感光性着色組成物（実施例１〜〜９、比較例１〜３）を製造した。
【０２３８】
（実施例１）
下記組成の混合物を均一になるように攪拌混合した後、直径０．１ｍｍのジルコニアビーズを用いて、アイガーミルで２時間分散した後、５μｍのフィルターで濾過して感光性着色組成物（実施例１）を製造した。
【０２３９】
顔料分散体（ＰＲ−１）３４．０質量部
染料（ＤＲ−１：Ｃ．Ｉ．Ｓｏｌｖｅｎｔ１２４  クラリアント社製ＳａｖｉｎｙｌＦｉｒｅＲｅｄ３ＧＳＬ）０．９質量部
ブロックイソシアネート  ６．２質量部
（三洋化成社製  ＫＡ−１０００  ；  潜在ＮＣＯ  ３．３％）
トリメチロールプロパントリアクリレート  ４．０質量部
（大阪有機化学工業社製ビスコート  ＰＥＴ−Ｓ）
光重合開始剤  ２．４質量部
（チバガイギー社製「イルガキュア−９０７」
光増感剤（保土ヶ谷化学社製「ＥＡＢ−Ｆ」）  ０．４質量部
有機溶剤（シクロヘキサノン）  ５２．１質量部  
（実施例２〜９、比較例１〜３）
同様に、１１種類の感光性着色組成物（実施例２〜９、比較例１〜３）を製造した。
【０２４０】
これら各感光性着色組成物の組成を表３に示す。また、併せて、置換基（ｃ）のモル数Ｍｃと構造（ｂ）のモル数Ｍｂの比を表３に示す。
【０２４１】
なお、これら各感光性着色組成物は、均一に撹拌混合した後、５μｍのフィルタで濾過して感光性着色組成物とした。
【０２４２】
【表３】
2011081117.tif 000010
この表から分かるとおり、実施例１、実施例３、実施例４、実施例５は、バインダー樹脂がブロックイソシアネート（置換基（ｃ））を有しておらず、添加物（三洋化成社製  ＫＡ−１０００）がブロックイソシアネート（置換基（ｃ））を有している。
【０２４３】
また、実施例２、実施例７、実施例８、実施例９は、バインダー樹脂がブロックイソシアネート（置換基（ｃ））を有しており、添加物には置換基（ｃ）が含まれていない。
【０２４４】
また、実施例６は、バインダー樹脂がブロックイソシアネート（置換基（ｃ））を有しており、かつ、添加物（三洋化成社製  ＫＡ−１０００）がブロックイソシアネート（置換基（ｃ））を有している。
【０２４５】
これら実施例１〜９において、置換基（ｃ）のモル数Ｍｃと構造（ｂ）のモル数Ｍｂの比は、０．５１(実施例１)〜１．２４(実施例８)である。
【０２４６】
また、比較例１及び比較例４は、バインダー樹脂と添加物のいずれにも、置換基（ｃ）が含まれていない。比較例２及び比較例３は、バインダー樹脂と添加物のいずれかがブロックイソシアネート（置換基（ｃ））を有しているが、置換基（ｃ）のモル数Ｍｃと構造（ｂ）のモル数Ｍｂの比は、０．２４(比較例３)〜０．３７(比較例２)であり、実施例１〜９よりも低い。
【０２４７】
［着色皮膜の物性］
（色度及び透過率）
実施例１〜９及び比較例１〜３の感光性着色組成物を、硬化後の膜厚が２μｍとなるように、スピンコート法によりガラス基板に塗布し、乾燥した後、超高圧水銀ランプを用いて紫外線で露光した。その後、この基板を１８０℃で２０分間熱処理して着色皮膜を得た。
【０２４８】
この青色着色膜について、顕微分光光度計（オリンパス光学社製「ＯＳＰ−ＳＰ１００」）を用いて、分光透過率を測定し、Ｃ光源での色度（Ｙ，ｘ，ｙ）を計算した。
【０２４９】
（耐熱性評価）
実施例１〜９及び比較例１〜３の感光性着色組成物をスピンコート法によりガラス基板に塗工した後、クリーンオーブン中で、７０℃で１分間プリベークした。次いで、この基板を室温に冷却した後、超高圧水銀ランプを用い、紫外線を全面露光した。その後、この基板を２３℃の炭酸ナトリウム水溶液を用いてスプレー現像した後、イオン交換水で洗浄し、風乾した。その後、クリーンオーブン中で、１８０℃で２０分間ポストベークを行い、塗膜を形成した。乾燥塗膜の膜厚は、いずれも２．０μｍであった。
【０２５０】
次に、耐熱性の評価のため、クリーンオーブン中で１時間ベークを行った。温度は１５０℃、１８０℃、２００℃で行った。ベーク前後での色度を前述の方法で測定し、ベーク前後の色差ΔＥａｂ（Ｃ）を計算した。色差が５．０未満であれば○、５．０以上８．０未満であれば△、８．０以上であれば×とした。
【０２５１】
（耐光性評価）
実施例１〜９及び比較例１〜３の感光性着色組成物をスピンコート法によりガラス基板に塗工した後、７０℃で１分間のプリベークを行い、膜厚２．５μｍの塗布膜を形成した。次いで、露光光源に紫外線を使用した近接露光方式で、５０μｍの細線パターンを備えたフォトマスクを介して紫外線露光を行なった。露光量は、１００ｍＪ／ｃｍ２とした。
【０２５２】
次に、１．２５質量％の炭酸ナトリウム溶液を用いてシャワー現像した後、水洗して、２３０℃で２０分の加熱処理を行い、パターニングを完了した。このパターニング基板に酸素遮断層としてポリビニルアルコールを厚さ１．０μｍで塗布した。
【０２５３】
次に、耐光性の評価のため、この基板をキセノンフェザーメータ（株式会社東洋精機製作所製、Ｃｉ−３５ウエザーオメータ照度０．５ｍＷ３４０ｎｍ）で５０時間暴露し、暴露前後での色差ΔＥａｂ（Ｃ）を計算した。色差が５．０未満であれば○、５．０以上８．０未満であれば△、８．０以上であれば×とした。
【０２５４】
以上の各特性の測定結果を下記表４に示す。
【０２５５】
【表４】
2011081117.tif 000011
上記表４から、染料を含有するにも拘らず、置換基（ｃ）のモル数Ｍｃと構造（ｂ）のモル数Ｍｂの比は、０．５１以上であれば、耐熱性及び耐光性に優れていることが分かる。この数値が０．５まで拡張できることは合理的に予測できる。
【０２５６】
そして、これらに対して、ブロックドイソシアネートを含まない比較例１、及びブロックドイソシアネートを含むが、置換基（ｃ）のモル数Ｍｃと構造（ｂ）のモル数Ｍｂの比が０．２４〜０．３７の比較例２及び比較例３は耐熱性、耐光性が悪い結果となった。
【０２５７】
［液晶パネルの作製］
実施例１に係る赤色着色組成物、実施例４に係る青色着色組成物、及び表３に記載の製造例６に係る緑色着色組成物を用いて得た着色画素を有するカラーフィルタを作成し、その上に透明ＩＴＯ電極層を形成し、更にその上にポリイミド配向層を形成した。このガラス基板の他方の表面に偏光板を形成した。他方、別のガラス基板の一方の表面にＴＦＴアレイおよび画素電極を形成し、他方の表面に偏光板を形成した。
【０２５８】
こうして準備された２つのガラス基板を電極層同士が対面するよう対向させ、スペーサビーズを用いて両基板の間隔を一定に保ちながら位置合わせし、液晶組成物注入用開口部を残すように周囲を封止剤で封止した。開口部から液晶組成物を注入し、開口部を封止した。このようにして作製した液晶表示装置をバックライトユニットと組み合わせて液晶パネルを得た。
【０２５９】
得られた液晶パネルは、優れた耐熱性及び耐光性を示した。
【０２６０】
［ＥＬパネルの作製］
実施例１に係る赤色着色組成物、実施例３に係る青色着色組成物、及び表４に記載の製造例６に係る緑色着色組成物を用いて得た着色画素を有するカラーフィルタを作成し、これを用いてＥＬパネルを作製した。
【０２６１】
得られたＥＬパネルは、優れた耐熱性及び耐光性を示した。
【符号の説明】
【０２６２】
１，５，６，２１…透明基板、２…ブラックマトリクス、３…着色画素、３Ｂ…青色画素、３Ｒ…赤色画素、３Ｇ…緑色画素、４…液晶表示装置、７，２２…ＴＦＴアレイ、８，１２…透明電極層、９，１３…配向層、１０，１４…偏光板、１１…カラーフィルタ、１５…三波長ランプ、１６…バックライトユニット、２３…金属電極、２４…封止基板、２６…発光層
【図１】
2011081117.tif 000012
【図２】
2011081117.tif 000013
【図３】
2011081117.tif 000014